(57)【要約】【課題】作業性を向上させると共に、長期間に亘って漏油を効果的に防止することができる漏油防止用シーリング材を提供する。【解決手段】漏油防止用シーリング材は、主剤と硬化剤とを反応させて得られる硬化物により漏油を防止する漏油防止用シーリング材であって、主剤は、長鎖炭化水素鎖から構成される脂肪族骨格の両端側にそれぞれビスフェノールＡ型骨格およびエポキシ基を有する２官能性エポキシ樹脂を含み、硬化剤は、ポリチオール系硬化剤および硬化促進剤を含む。【選択図】なし【特許請求の範囲】
【請求項１】
主剤と硬化剤とを反応させて得られる硬化物により漏油を防止する漏油防止用シーリング材であって、
前記主剤は、長鎖炭化水素鎖から構成される脂肪族骨格の両端側にそれぞれビスフェノールＡ型骨格およびエポキシ基を有する２官能性エポキシ樹脂を含み、
前記硬化剤は、ポリチオール系硬化剤および硬化促進剤を含む、漏油防止用シーリング材。
【請求項２】
前記硬化剤は、アミン系硬化剤を含む、請求項１に記載の漏油防止用シーリング材。
【請求項３】
前記主剤は、反応性希釈剤を含む、請求項１または２に記載の漏油防止用シーリング材。
【請求項４】
前記２官能性エポキシ樹脂に対する前記反応性希釈剤の含有割合は、前記２官能性エポキシ樹脂１００重量部に対し、２０重量部以下である、請求項３に記載の漏油防止用シーリング材。
【請求項５】
前記主剤と前記硬化剤との配合比率は、１：０．１〜１：１．２の範囲内にある、請求項１〜４のいずれかに記載の漏油防止用シーリング材。
【請求項６】
複数の部材から構成されており、その内部に油が封入されている油封入部材と、前記油封入部材の漏油箇所に配置され、主剤と硬化剤とを反応させて得られる硬化物により漏油を防止する漏油防止用シーリング材とを備え、
前記主剤は、長鎖炭化水素鎖から構成される脂肪族骨格の両端側にビスフェノールＡ型骨格およびエポキシ基を有する２官能性エポキシ樹脂を含み、
前記硬化剤は、ポリチオール系硬化剤および硬化促進剤を含む、漏油防止構造。
【請求項７】
複数の部材から構成されており、その内部に油が封入されている油封入部材の漏油箇所を補修する漏油の補修方法であって、
長鎖炭化水素鎖から構成される脂肪族骨格の両端側にビスフェノールＡ型骨格およびエポキシ基を有する２官能性エポキシ樹脂を含む主剤、およびポリチオール系硬化剤と硬化促進剤とを含む硬化剤を準備する準備工程と、
準備した前記主剤と前記硬化剤とを混合する混合工程と、
前記混合工程により得られた混合物を漏油箇所に塗布する塗布工程と、
前記塗布工程の後に前記混合物を硬化させる硬化工程とを備える、漏油の補修方法。
【発明の詳細な説明】
【技術分野】
【０００１】
この発明は、漏油を防止するために用いられる漏油防止用シーリング材（以下、単に「シーリング材」ということもある）、漏油防止構造、および漏油を補修する漏油の補修方法に関するものである。
【背景技術】
【０００２】
変電所や発電所に設置されている変圧器の内部には、磁心コイルが収納されていると共に、絶縁油が封入されている。変圧器は、室外に配置され、風雨に曝される場合も多く、振動が発生する箇所に取り付けられる場合もある。また、高温の環境下で使用される場合もある。
【０００３】
このような変圧器は、多数の部材から構成されている。そして、変圧器に封入されている絶縁油の漏れ、すなわち、漏油を防止するために、変圧器を構成する部材の繋ぎ目には、例えば、ゴム製のパッキングが挿入されている。振動が発生する箇所に変圧器が取り付けられたとしても、このパッキングによる振動の吸収によって、変圧器の内部に封入された潤滑油の漏油を効率的に防止している。
【０００４】
長期間に亘る使用によりゴム製のパッキングが劣化してしまうと、パッキングを配置した箇所またはその近辺から、封入された絶縁油が漏れ出してくるおそれがある。この場合、パッキングの交換を行えば漏油の問題を解消することができる。しかし、パッキングの交換をするためには、変圧器の運転を停止して変圧器を分解しなければならない。変圧器の運転の停止は数日に亘ることもある。長期間に亘る変圧器の運転の停止は、長期間に亘る送電の停止という状況を引き起こすため、できるだけ避けることが好ましい。すなわち、変圧器の運転を停止する期間をできる限り短くすることが要求される。
【０００５】
変圧器を分解せずに漏油を防ぐ方法として、変圧器の漏油箇所にシーリング材を塗布して補修する工法が採用されている。このようなシーリング材を用いた補修工法によれば、変圧器を分解する場合に比べて、変圧器の運転を停止する期間を短くすることができる。シーリング材を用いた変圧器の漏油防止のための補修工法が、特開２００９−２９２９７２号公報（特許文献１）、および特開２０１２−２１１６５２号公報（特許文献２）に開示されている。
【先行技術文献】
【特許文献】
【０００６】
【特許文献１】特開２００９−２９２９７２号公報
【特許文献２】特開２０１２−２１１６５２号公報
【発明の概要】
【発明が解決しようとする課題】
【０００７】
特許文献１によると、漏油の補修工法として、変圧器の接合箇所に対して、α−シアノアクリレート樹脂系シーリング材を塗布後、硬化促進剤をスプレイすることで瞬時に硬化させる第一塗布工程、その上にα−シアノアクリレート樹脂系シーリング材を塗布し不織布で補強する第二塗布工程、さらに不織布の上にビニルエステル樹脂などを塗布する第三塗布工程からなる漏油補修工法が提案されている。このような漏油補修工法によれば、第一塗布工程において一次シールを行ってまず漏油を止め、その後の第二塗布工程、および第三塗布工程といった二次シールを施すことにより漏油箇所の強度を補強し、一次シールのみでは不十分となっている耐久性を確保することとしている。
【０００８】
また、特許文献２によると、防食用プライマーを塗布後、漏油箇所を囲むようにビニルエステル樹脂系充填剤を付着させ、さらに漏油箇所に速硬化性エポキシ樹脂系シーリング材により漏油止めを行い、その上に、ビニルエステル樹脂系充填剤を付着させ形を整え、さらにエポキシ樹脂系シーリング材とガラスウールで複数の被覆層を形成する工法が提案されている。このような工法によれば、まず一次シールとしてビニルエステル樹脂系充填剤および速硬化性エポキシ樹脂系シーリング材により漏油を止め、その後の複数の被覆層の形成といった二次シールを施すことにより強度を補強して、耐久性を向上することとしている。
【０００９】
このように従来においては、一次シール、二次シールといった特性の異なる複数のシールを積層することによって、早期に漏油を防止すると共に、強度を補強することとしていた。特許文献１〜２のいずれも、複数の工程が必要である。このような複数の工程を行う漏油の補修では、工程数の増加による作業性の低下のみならず、それぞれの工程での熱硬化性樹脂の硬化時間を確保しなければならない。その結果、漏油の補修作業の期間が全体として長くなり、変圧器を停止している期間が長くなる欠点がある。なお、α−シアノアクリレート樹脂系や、ビニルエステル樹脂系を用いた一次シールのみでは、上記したように、漏油を防止する耐久性の観点から問題がある。すなわち、特許文献１および特許文献２においては、一次シールのみでは、強度不足の観点から長期間に亘る漏油の防止に問題がある。そして、特許文献１および特許文献２におけるいわゆる二次シールは、必要不可欠なものであって、省略することはできない。
【００１０】
この発明の目的は、作業性を向上させると共に、長期間に亘って漏油を効果的に防止することができる漏油防止用シーリング材を提供することである。
【００１１】
この発明の他の目的は、作業性を向上させると共に、長期間に亘って漏油を効果的に防止することができる漏油防止構造を提供することである。
【００１２】
この発明のさらに他の目的は、作業性を向上させると共に、長期間に亘って漏油を効果的に防止することができる漏油の補修方法を提供することである。
【課題を解決するための手段】
【００１３】
本願発明者らは、例えば、変圧器の漏油を防止するための漏油防止用シーリング材として、従来から求められる機能を備えることを前提とした上で、作業性を向上させることが必要であることを考えた。すなわち、変圧器の漏油を防止するための漏油防止用シーリング材として求められる機能、具体的には、例えば、長期間に亘る振動にも耐えることができ、耐候性、および耐熱性が良好であるといった耐久性を備えた上で、早期に漏油を防止する観点から速硬化性であると共に、漏油を防止するための作業として、複数回の塗布工程や補修工程を行わず、一度の補修工程で上記した種々の機能を備える漏油防止用シーリング材を得る必要があると考えた。そして、本願発明者らは鋭意検討し、本願発明を構成するに至った。
【００１４】
すなわち、この発明に係る漏油防止用シーリング材は、主剤と硬化剤とを反応させて得られる硬化物により漏油を防止する漏油防止用シーリング材であって、主剤は、長鎖炭化水素鎖から構成される脂肪族骨格の両端側にそれぞれビスフェノールＡ型骨格およびエポキシ基を有する２官能性エポキシ樹脂を含み、硬化剤は、ポリチオール系硬化剤および硬化促進剤を含む。
【００１５】
このような漏油防止用シーリング材は、主剤として、長鎖炭化水素鎖から構成される脂肪族骨格の両端側にそれぞれビスフェノールＡ型骨格およびエポキシ基を有する２官能性エポキシ樹脂を含み、硬化剤として、ポリチオール系硬化剤および硬化促進剤を含むため、得られた硬化物について、柔軟性および強靱性を発現させることができると共に、耐候性、および耐熱性を良好にすることができ、漏油防止用シーリング材として求められる耐久性を向上させることができる。また、後に強度を補強するためのさらなるシールを形成する作業を行わなくてよいため、作業工程を少なくすることができ、作業性を向上させることができる。すなわち、後に強度を付与するような二次シールを行う必要がなく、一度の作業で漏油防止用シーリング材として求められる機能を具備した漏油防止用シーリング材を形成することができる。また、このような漏油防止用シーリング材によれば、複数回の塗布工程を行う補修工法よりも、全体としての熱硬化性樹脂の硬化反応に要する時間の短縮を図ることができ、変圧器の運転を停止している期間を大幅に短くすることができる。したがって、このような漏油防止用シーリング材は、作業性を向上させると共に、長期間に亘って漏油を効果的に防止することができる。
【００１６】
また、硬化剤は、アミン系硬化剤を含むよう構成してもよい。こうすることにより、硬化時間の調整を容易に図ることができると共に、硬化物の強度および耐熱性を高めて、耐久性をより向上させることができる。
【００１７】
なお、主剤は、反応性希釈剤を含むよう構成してもよい。こうすることにより、主剤の粘度を容易に調整することができ、例えば、低温の環境下での作業時においても、材料の取扱い性を適切に向上させることができる。
【００１８】
また、２官能性エポキシ樹脂に対する反応性希釈剤の含有割合は、２官能性エポキシ樹脂１００重量部に対し、２０重量部以下であるよう構成してもよい。こうすることにより、主剤の粘度をより適切なものとして、漏油防止用シーリング材としての柔軟性および強靱性をより適切なものとすることができる。
【００１９】
なお、主剤と硬化剤との配合比率は、１：０．１〜１：１．２の範囲内にあるであるよう構成してもよい。こうすることにより、硬化反応をより効率的に進行させて、漏油防止用シーリング材としての柔軟性および強靱性をより適切なものとすることができる。
【００２０】
この発明の他の局面においては、漏油防止構造は、複数の部材から構成されており、その内部に油が封入されている油封入部材と、油封入部材の漏油箇所に配置され、主剤と硬化剤とを反応させて得られる硬化物により漏油を防止する漏油防止用シーリング材とを備え、主剤は、長鎖炭化水素鎖から構成される脂肪族骨格の両端側にビスフェノールＡ型骨格およびエポキシ基を有する２官能性エポキシ樹脂を含み、硬化剤は、ポリチオール系硬化剤および硬化促進剤を含む。
【００２１】
この発明のさらに他の局面においては、漏油の補修方法は、複数の部材から構成されており、その内部に油が封入されている油封入部材の漏油箇所を補修する漏油の補修方法であって、長鎖炭化水素鎖から構成される脂肪族骨格の両端側にビスフェノールＡ型骨格およびエポキシ基を有する２官能性エポキシ樹脂を含む主剤と、ポリチオール系硬化剤および硬化促進剤を含む硬化剤を準備する準備工程と、準備した主剤と硬化剤とを混合する混合工程と、混合工程により得られた混合物を漏油箇所に塗布する塗布工程と、塗布工程の後に混合物を硬化させる硬化工程とを備える。
【発明の効果】
【００２２】
このような漏油防止用シーリング材は、主剤として、長鎖炭化水素鎖から構成される脂肪族骨格の両端側にそれぞれビスフェノールＡ型骨格およびエポキシ基を有する２官能性エポキシ樹脂を含み、硬化剤として、ポリチオール系硬化剤および硬化促進剤を含むため、得られた硬化物について、柔軟性および強靱性を発現させることができると共に、耐候性、および耐熱性を良好にすることができ、漏油防止用シーリング材として求められる耐久性を向上させることができる。また、後に強度を補強するためのさらなるシールを形成する作業を行わなくてよいため、作業工程を少なくすることができ、作業性を向上させることができる。すなわち、後に強度を付与するような二次シールを行う必要がなく、一度の作業で漏油防止用シーリング材として求められる機能を具備した漏油防止用シーリング材を形成することができる。また、このような漏油防止用シーリング材によれば、複数回の塗布工程を行う補修工法よりも、全体としての熱硬化性樹脂の硬化反応に要する時間の短縮を図ることができ、変圧器の運転を停止している期間を大幅に短くすることができる。したがって、このような漏油防止用シーリング材は、作業性を向上させると共に、長期間に亘って漏油を効果的に防止することができる。
【図面の簡単な説明】
【００２３】
【図１】この発明の一実施形態に係る漏油防止構造の一部を示す概略断面図である。
【図２】この発明の一実施形態に係る漏油の補修方法の代表的な工程を示すフローチャートである。
【発明を実施するための形態】
【００２４】
以下、この発明の実施の形態を説明する。まず、この発明の一実施形態に係る漏油防止用シーリング材の構成について説明する。
【００２５】
漏油防止用シーリング材は、主剤と硬化剤とを反応させて得られる硬化物により漏油を防止する。漏油防止用シーリング材は、２官能性エポキシ樹脂を主体として含む主剤と、ポリチオール系硬化剤を主体として含む硬化剤とを混ぜ合わせ、硬化反応をさせて得られる。
【００２６】
主剤は、長鎖炭化水素鎖から構成される脂肪族骨格の両端側にビスフェノールＡ型骨格およびエポキシ基を有する２官能性エポキシ樹脂を含む。具体的には、以下の化１に示すような構造を有する２官能性エポキシ樹脂であることが好ましい。
【００２７】
【化１】
2015086275.tif 000002
【００２８】
ここで、式中のＲ１は、長鎖炭化水素鎖を意味し、式中のＲ２およびＲ３は、ビスフェノールＡ型骨格構造を意味する。長鎖炭化水素鎖から構成される脂肪族骨格としては、例えば、炭素数が４以上１２以下程度、好ましくは炭素数が６程度のアルキル基が用いられる。また、上記した式中のｎの数としては、好ましくは、１〜６程度のものが用いられ、さらに好ましくは、１〜２程度のものが用いられる。そして、２官能性エポキシ樹脂の分子量としては、６００〜１０００程度のものが好適に用いられる。また、このような２官能性エポキシ樹脂の粘度としては、２５℃において１００万〜２００万ｍＰａ・ｓ程度である。この場合、樹脂の構造中、長鎖炭化水素鎖を構成する部分で、主にシーリング材として求められる柔軟性を確保し、ビスフェノールＡ型骨格を構成する部分で、主にシーリング材として求められる強靭性および耐久性を確保しているものと考えられる。また、長鎖炭化水素鎖を構成する部分は、親油性であるため、適度な吸油性を発揮するとも考えられる。漏油防止用シーリング材として、被接着物との接着性の観点からもこの点は好ましいものである。なお、この２官能性エポキシ樹脂の具体的な製品としては、例えば、ＥＰＩＣＬＯＮ  ＥＸＡ−４８１６（ＤＩＣ（株）製）が挙げられる。
【００２９】
主剤は、所定量の反応性希釈剤を含むよう構成してもよい。こうすることにより、上記した２官能性エポキシ樹脂（化１）を含む主剤の粘度を容易に調整することができる。具体的には、例えば、２官能性エポキシ樹脂（化１）が半固体状であった場合等、２官能性エポキシ樹脂（化１）の粘度が高い場合や、冬季など外気温が比較的低温であった場合に、反応性希釈剤を所定量含有させることにより主剤の粘度を低くして、混合時における撹拌性の向上を図ることができる。
【００３０】
反応性希釈剤としては、２官能性エポキシ樹脂（化１）との親和性が良好であると共に、親油性であることが好ましい。これは、硬化反応が全く進行していない塗布の初期の状況においても漏油が進んでおり、接着性の観点からある程度漏油する油分を吸収する必要があるためである。さらに、硬化物の耐熱性の向上を図る観点から、１官能性エポキシ樹脂よりも２官能性エポキシ樹脂の方が望ましい。反応性希釈剤としては、アルキル基の両末端にエポキシ基を有する２官能性エポキシ樹脂、例えば、１，６−ヘキサンジオールジグリシジルエーテル等が挙げられ、具体的な製品としては、ＳＲ−１６Ｈ（阪本薬品工業（株）製）、ＹＥＤ２１６Ｄ（三菱化学（株）製）、ＥＸ−２１２（ナガセケムテックス（株）製）等が挙げられる。
【００３１】
反応性希釈剤の配合量について、例えば、２官能性エポキシ樹脂（化１）に対する反応性希釈剤の含有割合は、２官能性エポキシ樹脂（化１）１００重量部に対し、２０重量部以下であるよう構成してもよい。こうすることにより、主剤の粘度をより適切なものとして、漏油防止用シーリング材としての柔軟性および強靱性をより適切なものとすることができる。
【００３２】
また、主剤には、無機粉末等、粉状の充填剤を含ませるよう構成してもよい。こうすることにより、２官能性エポキシ樹脂（化１）を含む主剤の粘度を取り扱いやすいように調整することが容易になると共に、いわゆるチクソトロピー性を向上させ、作業時における取扱い性を良好にすることができる。すなわち、主剤と硬化剤とを混ぜ合わせた硬化反応前の混合液の垂れや移動、偏在といった現象をより容易に回避し、より適切な箇所にシーリング材を配置することができる。
【００３３】
充填材の種類としては、シリカゲル、炭酸カルシウム、カーボンブラック、アルミニウム粉末、アルミナ、タルク、ガラス繊維、酸化チタン等が選択される。具体的な製品としては、ＡＥＲＯＳＩＬ  ３００（日本アエロジル（株）製）、白艶華ＣＣ、Ｓｉｌｖｅｒ  Ｗ（いずれも白石工業（株）製）、カーボンブラック＃７０Ｇ（旭カーボン（株）製）、アルミパウダーＹＰ５８０（山石金属（株）製）、アルミナＡ−４２−２（昭和電工（株）製）、タルクＭＳ−Ｐ（日本タルク（株）製）、カットファイバーＳＳ  ０５Ｃ−４０４（日東紡績（株）製）、チタンＡ−１５０（堺化学工業（株）製）等が挙げられる。
【００３４】
硬化剤は、ポリチオール系硬化剤および硬化促進剤を含む。このように構成することにより、いわゆる速硬化性を確保することができると共に、硬化物の柔軟性を確保することもできる。ポリチオール系硬化剤の具体的な製品としては、ＭＲ−９４、ＭＲ−１２２（いずれも大都産業（株）製）、ＥＨ３１７（（株）ＡＤＥＫＡ製）、ｊｅｒキュアＱＸ１１、ｊｅｒキュアＱＸ−４０（いずれも三菱化学（株）製）等が挙げられる。また、硬化促進剤は、例えば、トリスジメチルアミノフェノール系やエチレンアミン系の３級アミン系が用いられ、硬化促進剤の具体的な製品としては、ＨＤ−Ａｃｃ４３、ＨＤ−Ａｃｃ６５（いずれも大都産業（株）製）、ＥＨＣ−３０（（株）ＡＤＥＫＡ製）、ｊｅｒキュア３０１０（三菱化学（株）製）等が挙げられる。
【００３５】
硬化剤は、アミン系硬化剤を含むよう構成してもよい。こうすることにより、硬化時間の調整を容易に図ることができると共に、硬化物の強度および耐熱性を高めて、耐久性をより向上させることができる。アミン系硬化剤は、例えば、イソホロジアミン系が用いられ、アミン系硬化剤の具体的な製品としては、例えば、ダイトクラールＩ−２２３７、ダイトクラールＩ−５１３６（共に大都産業（株））等が挙げられる。
【００３６】
また、硬化剤にも、粉状の充填剤を所定量含ませるよう構成してもよい。こうすることにより、硬化剤の粘度を取り扱いやすいように調整することが容易になると共に、いわゆるチクソトロピー性を向上させ、作業時における取扱い性を良好にすることができる。なお、充填剤の具体的な製品としては、上記した主剤に含まれる充填剤と同様のものが挙げられる。
【００３７】
すなわち、この発明に係る漏油防止用シーリング材によれば、主剤および硬化剤のうちの少なくともいずれか一方には、粉状の充填剤が含まれているよう構成してもよい。
【００３８】
なお、主剤と硬化剤との配合比率は、１：０．１〜１：１．２の範囲内にあるよう構成してもよい。こうすることにより、硬化時間および得られた硬化物の強度等を適正な範囲として、漏油防止用シーリング材としての柔軟性および強靱性をより適切なものとすることができる。なお、主剤に含まれる２官能性エポキシ樹脂（化１）と硬化剤に含まれるポリチオール系硬化剤との当量配合比については、１：０．８〜１：１．２の範囲内のものが好適に適用される。
【００３９】
次に、この発明に係る漏油防止構造の構成について説明する。図１は、この発明の一実施形態に係る漏油防止構造の一部を示す概略断面図である。図１を参照して、この発明の一実施形態に係る漏油防止構造１１は、複数の部材から構成されており、その内部に油が封入されている油封入部材１２と、油封入部材１２の漏油箇所に配置され、主剤と硬化剤とを反応させて得られる硬化物により漏油を防止する漏油防止用シーリング材１３とを備える。
【００４０】
油封入部材１２は、図示しない図面左方側に位置する空間に潤滑油等の油を封入している。油封入部材１２としては、例えば、変圧器が挙げられる。
【００４１】
油封入部材１２は、図１における紙面上側に配置され、フランジが設けられた第一の部材１４と、図１における紙面下側に配置され、同じくフランジが設けられた第二の部材１５と、第一の部材１４および第二の部材１５の間に介在するようにして配置される薄板状のゴム製のパッキング１６とを備える。第一および第二の部材１４、１５には、それぞれ紙面上下方向に貫通する貫通孔１７、１８が設けられている。また、パッキング１６にも、紙面上下方向に貫通する貫通孔が設けられている。貫通孔１７、１８にはボルト１９が挿通されており、ボルト１９の一方端部２０側において螺合するナット２１によって第一および第二の部材１４、１５は締結されている。
【００４２】
ここで、第一および第二の部材１４、１５、パッキング１６、ボルト１９、およびナット２１のうち、外部に露出する表面２２には、漏油防止用シーリング材１３が配置されている。具体的には、漏油防止用シーリング材１３は、油封入部材１２を構成する部材の表面の全面を覆うようにして、薄膜を形成するように設けられている。なお、図１中の長さｔ１で表されるナット２１の表面２３から漏油防止用シーリング材１３の表面２４までの長さ、すなわち、この漏油防止用シーリング材１３の厚みとしては、例えば、１〜２ｍｍ（ミリメートル）が選択される。
【００４３】
ここで、シーリング材については、上記したように、主剤は、長鎖炭化水素鎖から構成される脂肪族骨格の両端側にビスフェノールＡ型骨格およびエポキシ基を有する２官能性エポキシ樹脂を含み、硬化剤は、ポリチオール系硬化剤および硬化促進剤を含む。
【００４４】
このような漏油防止構造によると、作業性を向上させると共に、長期間に亘って漏油を効果的に防止することができる。
【００４５】
次に、この発明に係る漏油の補修方法について説明する。図２は、この発明の一実施形態に係る漏油の補修方法の代表的な工程を示すフローチャートである。
【００４６】
図２を参照して、この発明の一実施形態に係る漏油の補修方法は、作業に先立ち、漏油が発生している箇所の洗浄を行っておく。具体的には、漏油箇所の塗装、油分、水分、汚れ等を除去する。
【００４７】
補修方法としてはまず、主剤と硬化剤とを準備する（Ｓ１）。この場合、予め主剤として反応性希釈剤を含有させて粘度を調整しておき、充填剤を混合しておくとよい。また、硬化剤についても、予め硬化促進剤、および充填剤を混合しておくとよい。
【００４８】
その後、準備した主剤と準備した硬化剤とを混合する（Ｓ２）。主剤と硬化剤の混合については、配合比率に応じてそれぞれ秤量を行い、一方側の剤に他方側の剤を混入し、十分な撹拌混合をすることによって行う。この場合、自転・公転ミキサー等、所定の攪拌機を用いることにしてもよいし、作業者の手で撹拌混合することにしてもよい。
【００４９】
次に、漏油箇所に混合した混合物を塗布する（Ｓ３）。上記した図１における漏油防止構造を用いて混合物を塗布する場合について説明すると、具体的には、まず、上記したボルト１９およびナット２１の接合箇所の塗布を行い、その後、第一および第二の部材１４、１５、パッキング１６の表面２２を覆うようにして塗布する。この場合、作業員の手作業によって行ってもよいし、専用の治具、筆、刷毛等を用いてもよい。
【００５０】
その後、所定時間の経過を待って、塗布した混合物の硬化反応を終了させる（Ｓ４）。このようにして、漏油箇所の補修を行う。
【００５１】
このような漏油の補修方法によれば、作業性を向上させると共に、長期間に亘って漏油を効果的に防止することができる。
【００５２】
なお、必要に応じて、シーリング材の上側、すなわち、上層側に、シーリング材を覆うようにして、塗料を塗布することにしてもよい。こうすることにより、外観面においても良好になると共に、耐候性等も向上させることができる。
【００５３】
また、上記の実施の形態においては、シーリング材は、油封入部材を構成する部材の表面の全面を覆うようにして設けることとしたが、これに限らず、油封入部材を構成する部材の一部を露出させ、他の部分を覆うようにして設けることとしてもよい。
【００５４】
なお、上記の実施の形態において、必要に応じて、主剤や硬化剤、混合物に多少の加温を行ってもよい。こうすることによっても、それぞれの剤の粘度を調整して、取扱い性を向上させることができると共に、硬化時間の調整等を行うこともできる。
【００５５】
また、上記の実施の形態においては、主剤および硬化剤に充填剤を含ませることとしたが、これに限らず、主剤および硬化剤の少なくともいずれか一方にのみ充填剤を含ませることとしてもよいし、作業環境によっては、主剤および硬化剤のいずれにも充填剤を含ませなくともよい。
【００５６】
なお、上記の実施の形態においては、変圧器の漏油を防止する場合に用いることとしたが、これに限らず、油が封入されている部材において、漏油が発生する場合、例えば、遮断機などの電気絶縁油を用いる機器、油封入機器に設けられる確認窓に適用されるものである。
【実施例】
【００５７】
（実施例１）
以下に示す方法で、実施例１に係る漏油防止用シーリング材を得た。まず、主剤に含まれる２官能性エポキシ樹脂として、ＥＰＩＣＬＯＮ  ＥＸＡ−４８１６（ＤＩＣ（株）製）を準備した。このＥＰＩＣＬＯＮ  ＥＸＡ−４８１６は、常温状態（２５℃）において、半固体状であった。このＥＰＩＣＬＯＮ  ＥＸＡ−４８１６を１００重量部に対し、反応性希釈剤としてＳＲ−１６Ｈ（阪本薬品工業（株）製）を５重量部、および充填剤としてアエロジル（ＡＥＲＯＳＩＬ  ３００（日本アエロジル（株）製））を１重量部加え、十分に撹拌混合した。このようにして実施例１に係る主剤を得た。なお、この実施例１に係る主剤は、２０℃においてパテ状であった。
【００５８】
次に、硬化剤に含まれるポリチオール系硬化剤として、ＭＲ−１２２（大都産業（株）製）を準備した。このＭＲ−１２２を１００重量部に対し、硬化促進剤としてＨＤ−Ａｃｃ６５（大都産業（株）製）を７重量部、充填剤として炭酸カルシウム（白艶華ＣＣ（白石工業（株）製））を６０重量部、同じく充填剤としてアエロジル（ＡＥＲＯＳＩＬ  ３００）を２重量部加え、十分に撹拌した。このようにして実施例１に係る硬化剤を得た。この実施例１に係る硬化剤についても、２０℃においてパテ状であった。
【００５９】
このようにして得られた主剤および硬化剤について、主剤を１００重量部に対し、硬化剤を６１重量部加えて撹拌混合を行い、実施例１に係る混合物を得た。なお、この実施例１および以下に示す実施例２〜実施例３、実施例６〜実施例１０、比較例１〜比較例３は、主剤と硬化剤とを当量配合としている。
【００６０】
次に、得られた実施例１に係る混合物を、２０℃の雰囲気下で、油封入部材としての後述する試験装置の漏油箇所となる所定の箇所に塗布した。その後、２時間経過させ、硬化反応を完了させた。このようにして、実施例１に係る漏油防止用シーリング材を得た。
【００６１】
なお、上記した実施例１に係る主剤、硬化剤を構成する樹脂等の種類、および配合量等について、表１に示す。表１中、配合量、配合比の数値は、重量部で示している。以下、実施例２〜実施例１０に係る主剤、硬化剤の種類等についても、同様に表１に示す。
【００６２】
（実施例２）
主剤に含まれる２官能性エポキシ樹脂として、ＥＰＩＣＬＯＮ  ＥＸＡ−４８１６を準備した。そして、このＥＰＩＣＬＯＮ  ＥＸＡ−４８１６を１００重量部に対し、充填剤としてアエロジル（ＡＥＲＯＳＩＬ  ３００）を１重量部加え、４０℃程度に加温しながら十分に撹拌混合した。このようにして実施例２に係る主剤を得た。この実施例１に係る主剤は、２０℃においてパテ状であった。
【００６３】
硬化剤は、実施例１と同じものを準備した。そして、主剤を１００重量部に対し、硬化剤を５４重量部加えて撹拌混合を行い、実施例２に係る混合物を得た。
【００６４】
次に、得られた実施例２に係る混合物を、２０℃の雰囲気下で試験装置の所定の箇所に塗布した。その後、２時間経過させ、硬化反応を完了させた。このようにして、実施例２に係る漏油防止用シーリング材を得た。
【００６５】
（実施例３）
主剤に含まれる２官能性エポキシ樹脂として、ＥＰＩＣＬＯＮ  ＥＸＡ−４８１６を準備した。このＥＰＩＣＬＯＮ  ＥＸＡ−４８１６を１００重量部に対し、反応性希釈剤としてＳＲ−１６Ｈを２０重量部、および充填剤としてアエロジル（ＡＥＲＯＳＩＬ  ３００）を１重量部加え、十分に撹拌混合した。このようにして実施例３に係る主剤を得た。この実施例１に係る主剤は、２０℃においてパテ状であった。
【００６６】
実施例３に係る硬化剤としては、実施例１に係る硬化剤と同じものを準備した。そして、主剤を１００重量部に対し、硬化剤を６７重量部加えて撹拌混合を行い、実施例３に係る混合物を得た。
【００６７】
次に、得られた実施例３に係る混合物を、２０℃の雰囲気下で試験装置の所定の箇所に塗布した。その後、２時間経過させ、硬化反応を完了させた。このようにして、実施例３に係る漏油防止用シーリング材を得た。
【００６８】
（実施例４）
主剤および硬化剤は、実施例１と同じものを準備した。そして、主剤を１００重量部に対し、硬化剤を５５重量部加えて撹拌混合を行い、実施例４に係る混合物を得た。なお、この実施例４は、当量配合比に対して、硬化剤を約１０％減少させたものである。
【００６９】
次に、得られた実施例４に係る混合物を、試験装置の所定の箇所に塗布した。その後、２時間経過させ、硬化反応を完了させた。このようにして、実施例４に係る漏油防止用シーリング材を得た。
【００７０】
（実施例５）
主剤および硬化剤は、実施例１と同じものを準備した。そして、主剤を１００重量部に対し、硬化剤を６７重量部加えて撹拌混合を行い、実施例５に係る混合物を得た。なお、この実施例４は、当量配合比に対して、硬化剤を約１０％増加させたものである。
【００７１】
次に、得られた実施例５に係る混合物を、２０℃の雰囲気下で試験装置の所定の箇所に塗布した。その後、２時間経過させ、硬化反応を完了させた。このようにして、実施例５に係る漏油防止用シーリング材を得た。
【００７２】
（実施例６）
実施例６に係る主剤としては、実施例１に係る主剤と同じものを準備した。実施例６に係る硬化剤に含まれるポリチオール系硬化剤としてＭＲ−１２２を準備し、実施例６に係る硬化剤に含まれるアミン系硬化剤としてイソホロンジアミン系硬化剤であるＩ−５１３６（大都産業（株）製）を準備した。そして、このＭＲ−１２２を８０重量部に対し、Ｉ−５１３６を２０重量部、硬化促進剤としてＨＤ−Ａｃｃ６５を６重量部、充填剤として炭酸カルシウム（白艶華ＣＣ）を５０重量部、同じく充填剤としてアエロジル（ＡＥＲＯＳＩＬ  ３００）を２重量部加え、十分に撹拌した。このようにして実施例５に係る硬化剤を得た。この実施例６に係る硬化剤についても、２０℃においてパテ状であった。
【００７３】
そして、このようにして得られた主剤および硬化剤について、主剤を１００重量部に対し、硬化剤を４２重量部加えて撹拌混合を行い、実施例６に係る混合物を得た。
【００７４】
そして、得られた実施例６に係る混合物を、２０℃の雰囲気下で試験装置の所定の箇所に塗布した。その後、２時間経過させ、硬化反応を完了させた。このようにして、実施例６に係る漏油防止用シーリング材を得た。
【００７５】
（実施例７）
実施例７に係る主剤としては、実施例１に係る主剤と同じものを準備した。実施例７に係る硬化剤に含まれるポリチオール系硬化剤として、ＭＲ−１２２を準備した。このＭＲ−１２２を１００重量部に対し、硬化促進剤としてＨＤ−Ａｃｃ６５を５重量部、充填剤として炭酸カルシウム（白艶華ＣＣ）を５重量部、同じく充填剤としてアエロジル（ＡＥＲＯＳＩＬ  ３００）を２重量部加え、十分に撹拌した。このようにして実施例６に係る硬化剤を得た。この実施例７に係る硬化剤についても、２０℃においてパテ状であった。
【００７６】
そして、得られた主剤および硬化剤について、主剤を１００重量部に対し、硬化剤を６０重量部加えて撹拌混合を行い、実施例７に係る混合物を得た。
【００７７】
次に、得られた実施例７に係る混合物を、２０℃の雰囲気下で試験装置の所定の箇所に塗布した。その後、２時間経過させ、硬化反応を完了させた。このようにして、実施例７に係る漏油防止用シーリング材を得た。
【００７８】
（実施例８）
実施例８に係る主剤としては、実施例１に係る主剤と同じものを準備した。実施例８に係る硬化剤に含まれるポリチオール系硬化剤として、ＭＲ−１２２を準備した。このＭＲ−１２２を１００重量部に対し、硬化促進剤としてＨＤ−Ａｃｃ６５を１０重量部、充填剤として炭酸カルシウム（白艶華ＣＣ）を５０重量部、同じく充填剤としてアエロジル（ＡＥＲＯＳＩＬ  ３００）を２重量部加え、十分に撹拌した。このようにして実施例７に係る硬化剤を得た。この実施例８に係る硬化剤についても、２０℃においてパテ状であった。
【００７９】
そして、得られた主剤および硬化剤について、主剤を１００重量部に対し、硬化剤を６２重量部加えて撹拌混合を行い、実施例８に係る混合物を得た。
【００８０】
次に、得られた実施例８に係る混合物を、２０℃の雰囲気下で試験装置の所定の箇所に塗布した。その後、２時間経過させ、硬化反応を完了させた。このようにして、実施例８に係る漏油防止用シーリング材を得た。
【００８１】
（実施例９）
実施例９に係る主剤としては、実施例１に係る主剤と同じものを準備した。実施例９に係る硬化剤に含まれるポリチオール系硬化剤として、ＥＨ３１７（（株）ＡＤＥＫＡ製）を準備した。このＥＨ３１７を１００重量部に対し、硬化促進剤としてＨＤ−Ａｃｃ６５を７重量部、充填剤として炭酸カルシウム（白艶華ＣＣ）を５０重量部、同じく充填剤としてアエロジル（ＡＥＲＯＳＩＬ  ３００）を２重量部加え、十分に撹拌した。このようにして実施例９に係る硬化剤を得た。この実施例９に係る硬化剤についても、２０℃においてパテ状であった。
【００８２】
そして、得られた主剤および硬化剤について、主剤を１００重量部に対し、硬化剤を５２重量部加えて撹拌混合を行い、実施例９に係る混合物を得た。
【００８３】
次に、得られた実施例９に係る混合物を、２０℃の雰囲気下で試験装置の所定の箇所に塗布した。その後、２時間経過させ、硬化反応を完了させた。このようにして、実施例９に係る漏油防止用シーリング材を得た。
【００８４】
（実施例１０）
実施例１０に係る主剤としては、実施例１に係る主剤と同じものを準備した。実施例１０に係る硬化剤に含まれるポリチオール系硬化剤として、ＭＲ−１２２を準備した。このＭＲ−１２２を１００重量部に対し、硬化促進剤としてＨＤ−Ａｃｃ４３（大都産業（株）製）を７重量部、充填剤として炭酸カルシウム（白艶華ＣＣ）を５０重量部、同じく充填剤としてアエロジル（ＡＥＲＯＳＩＬ  ３００）を２重量部加え、十分に撹拌した。このようにして実施例１０に係る硬化剤を得た。この実施例１０に係る硬化剤についても、２０℃においてパテ状であった。
【００８５】
そして、このようにして得られた主剤および硬化剤について、主剤を１００重量部に対し、硬化剤を６１重量部加えて撹拌混合を行い、実施例１０に係る混合物を得た。
【００８６】
そして、得られた実施例１０に係る混合物を、２０℃の雰囲気下で試験装置の所定の箇所に塗布した。その後、２時間経過させ、硬化反応を完了させた。このようにして、実施例１０に係る漏油防止用シーリング材を得た。
【００８７】
（比較例１）
比較例１に係る主剤として、実施例１における２官能性エポキシ樹脂の代わりに、ビスフェノールＡ型エポキシ樹脂であるＥＰ−４１００（（株）ＡＤＥＫＡ製）を用いた。このＥＰ−４１００は、常温状態において、粘度の低い液状であった。このＥＰ−４１００を１００重量部に対し、充填剤としての炭酸カルシウム（白艶華ＣＣ）を６６重量部、およびアエロジル（ＡＥＲＯＳＩＬ  ３００）を１重量部加え、十分に撹拌した。このようにして比較例１に係る主剤を得た。この比較例１に係る主剤は、２０℃においてパテ状であった。比較例１に係る硬化剤は、実施例１に係る硬化剤と同じものを用いた。
【００８８】
そして、主剤と硬化剤について、主剤１００重量部に対し、硬化剤６８重量部を加えて撹拌混合を行い、比較例１に係る混合物を得た。
【００８９】
そして、比較例１に係る混合物を、２０℃の雰囲気下で試験装置の所定の箇所に塗布した。その後、２時間経過させ、硬化反応を完了させた。このようにして、比較例１に係る漏油防止用シーリング材を得た。
【００９０】
なお、上記した比較例１に係る主剤、硬化剤を構成する樹脂等の種類、および配合量等について、表２に示す。表２中、配合量、配合比の数値は、重量部で示している。以下、比較例２〜比較例３に係る主剤、硬化剤の種類等についても、同様に表２に示す。
【００９１】
（比較例２）
比較例２に係る主剤は、実施例１に係る主剤と同じものを用いた。比較例２に係る硬化剤に含まれるアミン系硬化剤として、イソホロンジアミン系硬化剤であるＩ−５１３６（大都産業（株）製）を準備した。そして、このＩ−５１３６を１００重量部に対し、充填剤として炭酸カルシウム（白艶華ＣＣ）を５０重量部、同じく充填剤としてアエロジル（ＡＥＲＯＳＩＬ  ３００）を２重量部加え、十分に撹拌した。このようにして比較例２に係る硬化剤を得た。この比較例２に係る硬化剤についても、２０℃においてパテ状であった。
【００９２】
そして、主剤と硬化剤について、主剤１００重量部に対し、硬化剤１８重量部を加えて撹拌混合を行い、比較例２に係る混合物を得た。
【００９３】
そして、比較例２に係る混合物を、２０℃の雰囲気下で試験装置の所定の箇所に塗布した。その後、２時間経過させ、硬化反応を完了させた。このようにして、比較例２に係る漏油防止用シーリング材を得た。
【００９４】
（比較例３）
比較例３に係る主剤は、実施例１に係る主剤と同じものを用いた。比較例３に係る硬化剤に含まれるポリチオール系硬化剤として、ＭＲ−１２２を準備した。このＭＲ−１２２を１００重量部に対し、充填剤として炭酸カルシウム（白艶華ＣＣ）を５０重量部、同じく充填剤としてアエロジル（ＡＥＲＯＳＩＬ  ３００）を２重量部加え、十分に撹拌した。このようにして比較例３に係る硬化剤を得た。この比較例３に係る硬化剤についても、２０℃においてパテ状であった。
【００９５】
そして、このようにして得られた主剤および硬化剤について、主剤を１００重量部に対し、硬化剤を５８重量部加えて撹拌混合を行い、比較例３に係る混合物を得た。
【００９６】
次に、得られた比較例３に係る混合物を、２０℃の雰囲気下で試験装置の所定の箇所に塗布した。その後、２時間経過させ、硬化反応を完了させた。このようにして、比較例３に係る漏油防止用シーリング材を得た。
【００９７】
【表１】
2015086275.tif 000003
【００９８】
【表２】
2015086275.tif 000004
【００９９】
次に得られた実施例１〜実施例１０、比較例１〜比較例３に係る漏油防止用シーリング材について、漏油の有無を確認するシーリング試験、耐久性を評価するヒートサイクル試験、そして引張りせん断接着強さ試験を行った。試験結果を表３に示す。
【０１００】
ここでまず、シーリング試験について説明する。シーリング試験は、シーリング材を塗布した漏油箇所において漏油しているか否かを確認することにより行った。このシーリング試験に際し、浸透探傷剤としてミクロチェック現像液（（株）タイホーコーザイ製）を用いて行った。試験方法としては、この浸透探傷剤を、シーリング材を塗布した箇所の表面に吹き付けた。そして、浸透探傷剤を吹き付けた箇所において粉末が白色に乾燥していれば漏油していないと判断し、「良好」と評価した。一方、浸透探傷剤を吹き付けた箇所において粉末が白色に乾燥していなければ漏油していると判断し、「不良」と評価した。試験結果については、以下の表３に示す。
【０１０１】
次に、ヒートサイクル試験について説明する。ヒートサイクル試験は、以下のように行った。まず、用いる装置としては、絶縁油封入チャンバーのフランジの端面とコルクパッキングとの間に、０．８ｍｍの直径の銅線を挟み、０．０５ＭＰａの窒素による圧力をかけて人為的に漏油させる試験装置を用いた。この試験装置を用い、漏油止め、すなわち、実施例１等に係る混合物の塗布を行って硬化反応を完了させた後、チャンバーを恒温槽に入れ、ヒートサイクル試験を行った。このヒートサイクル試験の結果により、シーリング材の耐久性を評価した。
【０１０２】
ヒートサイクル試験は、条件１として、−２０℃で３時間保持した後、２０℃で３０分保持し、その後、８０℃で３時間保持した後、再び２０℃で３０分保持するサイクルを１サイクルとした。そして、このサイクルを１０回繰り返し、その後、シーリング試験と同様に漏油の有無を確認し、条件１としての試験結果とした。このヒートサイクル試験については、１０個のサンプルのうち、漏油していないサンプル、すなわち、シーリング試験における「良好」と評価されたサンプルのサンプル数で評価した。サンプル数が多いほど、耐久性が良好であり、シーリング材として優良である。また、１００℃の高温雰囲気下での耐久性が要求される場合、条件１ではなく、条件２、そして条件３の試験を行う。すなわち、条件２、条件３として、−１０℃で３時間保持した後、２０℃で３０分保持し、その後、１００℃で３時間保持した後、再び２０℃で３０分保持するサイクルを１サイクルとした。そして、このサイクルを５回繰り返し、条件２としての試験結果とした。また、このサイクルを１０回繰り返し、条件３としての試験結果とした。試験結果を、表３に示す。
【０１０３】
次に、引張りせん断接着強さ試験について説明する。引張りせん断接着強さ試験は、雰囲気温度を２３℃とし、鋼と鋼との間に実施例１〜実施例１０、比較例１〜比較例３に係るシーリング材を介在させるようにして、鋼と鋼とを接着させた。この場合、２３℃雰囲気下で硬化させた。２４時間硬化後、一方の鋼を固定し、他方の鋼を引っ張って、鋼が外れた時の接着強さを測定した。具体的には、ＪＩＳ  Ｋ６８５０に準拠して行った。試験結果について、表３に示す。引張りせん断接着強さを表す数値の単位は、ＭＰａ（メガパスカル）である。
【０１０４】
【表３】
2015086275.tif 000005
【０１０５】
表１〜表３を参照して、シーリング試験については、比較例２、比較例３の結果において、「不良」であった。これは、比較例２および比較例３の場合、硬化反応が遅いため、漏油箇所から徐々に染み出した油を止めることができず、漏油防止が不完全となっていると考えられる。一方、実施例１〜実施例１０、比較例１の結果は、良好であった。なお、比較例２、比較例３については、シーリング試験をクリアしておらず、ヒートサイクル試験を行っていない。
【０１０６】
ヒートサイクル試験の結果については、条件１の場合、比較例１において一つもクリアしたものがなかった。これは、比較例１に係るシーリング材は、シーリング試験の結果としては良好であったものの、シーリング材としての柔軟性および強靭性で劣り、その結果耐久性が不十分となって、条件１に規定する条件にシーリング材が耐え切れず、シーリング材と被接着物との間にすき間が生じたか、またはシーリング材自体に亀裂や破損等が生じた影響であると考えられる。なお、実施例１〜実施例１０においては、条件１において、全てのサンプルでクリアした。したがって、シーリング材として良好であることと判断される。この結果は、引張りせん断接着強さの数値を比較しても、その傾向が表れている。すなわち、実施例１〜実施例１０については、引張りせん断接着強さの数値が高く、最小値でも１０ＭＰａ以上であるのに対し、比較例１〜比較例３については、引張りせん断接着強さの数値は、低く、１０ＭＰａ未満である。
【０１０７】
また、条件２に規定する条件において、実施例１、実施例２、実施例４、実施例５、実施例６、実施例８のものが全てのサンプルでクリアした。より過酷な条件下での使用が要求される場合には、実施例１、実施例２、実施例４、実施例５、実施例６、実施例８に係るシーリング材を用いるとよい。さらには、条件３に規定する条件において、実施例６のものが全てのサンプルでクリアした。したがって、さらなる過酷な条件下での使用が要求される場合には、実施例６に係るシーリング材を用いるとよい。
【０１０８】
以上より、このような漏油防止用シーリング材、漏油防止構造、および漏油の補修方法によると、作業性を向上させると共に、長期間に亘って漏油を効果的に防止することができる。
【０１０９】
なお、今回開示された実施の形態および実施例はすべての点で例示であって、制限的なものではないと理解されるべきである。本発明の範囲は上記した説明ではなく、特許請求の範囲によって示された範囲、そして特許請求の範囲と均等な意味および範囲内でのすべての変更、改良が含まれることが意図される。
【産業上の利用可能性】
【０１１０】
この発明に係る漏油防止用シーリング材、漏油防止構造、および漏油の補修方法は、室外に配置される変圧器の漏油を防止する際に、特に有効に利用される。
【符号の説明】
【０１１１】
１１  漏油防止構造、１２  油封入部材、１３  漏油防止用シーリング材、１４  第一の部材、１５  第二の部材、１６  パッキング、１７，１８  貫通孔、１９  ボルト、２０  端部、２１  ナット、２２，２３，２４  表面。
【図１】
2015086275.tif 000006
【図２】
2015086275.tif 000007